(57)【要約】      （修正有）【課題】撥油性等を有する被覆基材において、油分等の保持機能を備えたパターンの形成方法、そのパターンを有する被覆基材及びその方法に用いられるレジストインキ組成物を提供する。【解決手段】フッ素樹脂粒子を配合したレジストインキ組成物を用いることにより、撥油性等を有する上塗り層の下に矩形断面の凹凸を有するパターン層を形成し、前記上塗り層に断面が矩形である２次パターンを形成することにより、油分等の保持機能を有する矩形断面パターンの形成方法、前記形成方法により形成された矩形断面パターンを有する被覆基材および前記形成方法に用いられるレジストインキ組成物を提供する。【選択図】図２
2019090923.tif 000002
【特許請求の範囲】
【請求項１】
基材を準備するステップと、
前記基材の上に下塗り組成物を塗布し、乾燥させて、下塗り層を形成するステップと、
前記下塗り層の上に少なくともフッ素樹脂粒子を含有するレジストインキ組成物を塗布し、乾燥させてレジスト層を形成するステップと、
前記レジスト層を所望のパターンに露光し、現像させて、矩形断面の凹凸を有するパターン層を形成するステップと、
前記パターン層の上に撥水性および撥油性を有する上塗り組成物を塗布し、乾燥させて、上塗り層を形成するステップとを含み、そして
前記上塗り層に形成された２次パターンは、前記パターン層の凹凸パターンに由来し、且つ２次パターンの断面が矩形であることを特徴とする矩形断面パターンの形成方法。
【請求項２】
前記上塗り層は、前記上塗り層に形成された２次パターンにより水分および油分の保持機能を有することを特徴とする請求項１に記載の矩形断面パターンの形成方法。
【請求項３】
前記フッ素樹脂粒子は、ポリテトラフルオロエチレン（ＰＴＦＥ）、ペルフルオロアルコキシフッ素樹脂（ＰＦＡ）または四フッ化エチレン・六フッ化プロピレン共重合体（ＦＥＰ）であることを特徴とする請求項１又は２に記載の矩形断面パターンの形成方法。
【請求項４】
前記フッ素樹脂粒子の平均一次粒子径は、１０μｍ以下であることを特徴とする請求項１ないし３のいずれか１項に記載の矩形断面パターンの形成方法。
【請求項５】
前記フッ素樹脂粒子は、前記レジストインキ組成物１００重量部に対して１〜３０重量部含まれていることを特徴とする請求項１ないし４のいずれか１項に記載の矩形断面パターンの形成方法。
【請求項６】
前記レジストインキ組成物は、前記フッ素樹脂粒子の他に、さらにアルカリ可溶光硬化性樹脂と、アクリル系共重合体からなる熱硬化性樹脂と、光反応モノマーと、光重合開始剤と、着色顔料と、分散剤と、そして消泡剤およびレベリング剤から選ばれた１種以上の添加剤を含んでいることを特徴とする請求項１ないし５のいずれか１項に記載の矩形断面パターンの形成方法。
【請求項７】
前記光反応モノマーは、前記レジストインキ組成物１００重量部に対して１〜３０重量部含まれていることを特徴とする請求項６に記載の矩形断面パターンの形成方法。
【請求項８】
前記光重合開始剤は、前記レジストインキ組成物１００重量部に対して０．１〜１．０重量部含まれていることを特徴とする請求項６又は７に記載の矩形断面パターンの形成方法。
【請求項９】
さらに、光重合開始助剤が前記レジストインキ組成物１００重量部に対して０．０１〜０．２重量部含まれていることを特徴とする請求項８に記載の矩形断面パターンの形成方法。
【請求項１０】
前記着色顔料としてのカーボンブラックは、前記レジストインキ組成物１００重量部に対して０．１〜５重量部含まれていることを特徴とする請求項５ないし９のいずれか１項に記載の矩形断面パターンの形成方法。
【請求項１１】
前記着色顔料としての無機顔料は、前記レジストインキ組成物１００重量部に対して１〜３０重量部含まれていることを特徴とする請求項６ないし９のいずれか１項に記載の矩形断面パターンの形成方法。
【請求項１２】
前記分散剤は、酸価が５０〜２００ｍｇＫＯＨ／ｇであり、そして前記レジストインキ組成物１００重量部に対して０〜１０重量部含まれていることを特徴とする請求項６ないし１１のいずれか１項に記載の矩形断面パターンの形成方法。
【請求項１３】
前記添加剤は、前記レジストインキ組成物１００重量部に対して０〜５重量部含まれていることを特徴とする請求項６ないし１２のいずれか１項に記載の矩形断面パターンの形成方法。
【請求項１４】
請求項１ないし１３のいずいれか１項に記載の矩形断面パターンの形成方法により形成された矩形断面パターンを有する被覆基材。
【請求項１５】
撥水性および撥油性を有する上塗り層に断面が矩形である２次パターンを形成するために、前記上塗り層の下に配置される矩形断面の凹凸を有するパターン層を形成するためのレジストインキ組成物であって、前記レジストインキ組成物は、
フッ素樹脂粒子と、
アルカリ可溶光硬化性樹脂と、
アクリル系共重合体からなる熱硬化性樹脂と、
光反応モノマーと、
光重合開始剤と、
着色顔料と、
分散剤と、そして
消泡剤およびレベリング剤から選ばれた１種以上の添加剤を含んでいることを特徴とするレジストインキ組成物。
【請求項１６】
前記上塗り層は、前記上塗り層に形成された２次パターンにより水分および油分の保持機能を有することを特徴とする請求項１５に記載のレジストインキ組成物。
【請求項１７】
前記フッ素樹脂粒子は、ポリテトラフルオロエチレン（ＰＴＦＥ）、ペルフルオロアルコキシフッ素樹脂（ＰＦＡ）または四フッ化エチレン・六フッ化プロピレン共重合体（ＦＥＰ）であることを特徴とする請求項１５又は１６に記載のレジストインキ組成物。
【請求項１８】
前記フッ素樹脂粒子の平均一次粒子径は、１０μｍ以下であることを特徴とする請求項１５ないし１７のいずれか１項に記載のレジストインキ組成物。
【請求項１９】
前記フッ素樹脂粒子は、前記レジストインキ組成物１００重量部に対して１〜３０重量部含まれていることを特徴とする請求項１５ないし１８のいずれか１項に記載のレジストインキ組成物。
【請求項２０】
前記光反応モノマーは、前記レジストインキ組成物１００重量部に対して１〜３０重量部含まれていることを特徴とする請求項１５ないし１９のいずれか１項に記載のレジストインキ組成物。
【請求項２１】
前記光重合開始剤は、前記レジストインキ組成物１００重量部に対して０．１〜１．０重量部含まれていることを特徴とする請求項１５ないし２０のいずれか１項に記載のレジストインキ組成物。
【請求項２２】
さらに、光重合開始助剤が前記レジストインキ組成物１００重量部に対して０．０１〜０．２重量部含まれていることを特徴とする請求項２１に記載のレジストインキ組成物。
【請求項２３】
前記着色顔料としてのカーボンブラックは、前記レジストインキ組成物１００重量部に対して０．１〜５重量部含まれていることを特徴とする請求項１５ないし２２のいずれか１項に記載のレジストインキ組成物。
【請求項２４】
前記着色顔料としての無機顔料は、前記レジストインキ組成物１００重量部に対して１〜３０重量部含まれていることを特徴とする請求項１５ないし２２のいずれか１項に記載のレジストインキ組成物。
【請求項２５】
前記分散剤は、酸価が５０〜２００ｍｇＫＯＨ／ｇであり、そして前記レジストインキ組成物１００重量部に対して０〜１０重量部含まれていることを特徴とする請求項１５ないし２４のいずれか１項に記載のレジストインキ組成物。
【請求項２６】
前記添加剤は、前記レジストインキ組成物１００重量部に対して０〜５重量部含まれていることを特徴とする請求項１５ないし２５のいずれか１項に記載のレジストインキ組成物。
【請求項２７】
矩形断面の凹凸を有する前記パターン層は、下塗り層の上に前記レジストインキ組成物を塗布し、乾燥させてレジスト層を形成し、そして前記レジスト層を所望のパターンに露光し、現像することにより形成されたものであることを特徴とする請求項１５ないし２６のいずれか１項に記載のレジストインキ組成物。
【発明の詳細な説明】
【技術分野】
【０００１】
本発明は、撥水性および撥油性を有する上塗り層に水分および油分の保持機能を付与するための矩形断面パターンの形成方法などに関し、特に撥水性および撥油性を有する上塗り層の下に矩形断面の凹凸を有するパターン層を形成し、前記上塗り層に断面が矩形である２次パターンを形成することにより水分および油分の保持機能を付与することができる矩形断面パターンの形成方法、前記形成方法により形成された矩形断面パターンを有する被覆基材および前記形成方法に用いられるレジストインキ組成物に関する。
【背景技術】
【０００２】
一般にフライパンなどの調理器具の表面には、食材や調味料などの付着を防止する目的でフッ素樹脂コーティングが施される。フッ素樹脂は、耐熱性があり、食材などの付着を防止するためには好適な材料であるが、強力な撥水性および撥油性を有しているため、水や油を調理器具の表面に万遍なく引き伸ばして行き渡らせることができず、食材に加熱ムラや焼きムラを生じさせるという問題があった。
【０００３】
また、フッ素樹脂コーティングが施された調理器具は、その表面にさらに模様や文字などを印刷しようとしても、それらの輪郭を形成するエッジ部の角が崩れてしまうので、模様や文字の鮮明性、鮮鋭性が低下してしまうという問題があった。
【０００４】
さらに、特表２０１４−５３０２５９号公報（特許文献１）には、チキソトロープ剤として非晶質シリカ粒子を含有し、ポリアミドイミドを本質的に含ませないことにより、印刷パターンの解像度、鮮明性を向上させたフルオロポリマーからなるインク組成物、前記インク組成物を用いて形成されたパターンを含む被覆基材およびその製造方法が開示されている。
【０００５】
しかしながら、特許文献１に記載のインク組成物は、フッ素樹脂コーティングが施された基材上にパターン印刷をするために使用し、本質的にフルオロポリマーを含むものであるから、強力な撥水性および撥油性を有しており、調理器具上での水や油の伸延性、保持性は改善されないでいるという問題があった。すなわち、特許文献１に記載のインク組成物を用いた被覆基材においても、水や油を調理器具の表面に万遍なく引き伸ばして行き渡らせることができず、食材に加熱ムラや焼きムラを生じさせるという問題があった。
【先行技術文献】
【特許文献】
【０００６】
【特許文献１】特表２０１４−５３０２５９号公報
【発明の概要】
【発明が解決しようとする課題】
【０００７】
そこで、本発明は、フッ素樹脂コーティング等により撥水性および撥油性を有する上塗り層が施された被覆基材において、水分および油分の保持機能を付与することができるパターンの形成方法、前記方法により形成されたパターンを有する被覆基材および前記方法に用いられるレジストインキ組成物を提供することを目的とする。
【課題を解決するための手段】
【０００８】
本発明者等は、フッ素樹脂コーティング等により撥水性および撥油性を有する上塗り層へ形成する凹凸パターンおよび前記パターンを形成するのに適したインキ組成物等について鋭意検討を重ねた結果、撥水性および撥油性を有する上塗り層が施された被覆基材において、前記上塗り層へ断面が矩形であるパターンを形成すると、前記上塗り層と水や油との接触角が小さくなるなどの要因により、前記上塗り層が水分および油分の保持機能を発揮することを見出し、本発明を完成させるに至った。
【０００９】
すなわち、本発明によれば、本質的に撥水性および撥油性を有するが、水分および油分を保持することができる上塗り層を形成するための方法として、
基材を準備するステップと、
前記基材の上に下塗り組成物を塗布し、乾燥させて、下塗り層を形成するステップと、
前記下塗り層の上に少なくともフッ素樹脂粒子を含有するレジストインキ組成物を塗布し、乾燥させてレジスト層を形成するステップと、
前記レジスト層を所望のパターンに露光し、現像させて、矩形断面の凹凸を有するパターン層を形成するステップと、
前記パターン層の上に撥水性および撥油性を有する上塗り組成物を塗布し、乾燥させて、上塗り層を形成するステップとを含み、そして
前記上塗り層に形成された２次パターンは、前記パターン層の凹凸パターンに由来し、且つ２次パターンの断面が矩形であることを特徴とする矩形断面パターンの形成方法が提供される。
【００１０】
本発明では、撥水性および撥油性を有する上塗り層に形成される水分および油分を保持するための２次パターンは、前記上塗り層の上に新たなパターン層を積層するように形成するのではなく、上塗り層の下に予め２次パターンの原型となるパターン層を形成しておき、パターン層の上に上塗り層を形成することにより、パターン層の凹凸パターンを上塗り層へ転写して形成するという方法が採用される。その採用理由を以下に説明する。
【００１１】
上塗り層の上に新たなパターン層を積層するように２次パターンを形成させた場合、パターン層の凹凸パターンのエッジ部分は、欠けたり、丸味を帯びたり又は傾斜等することによりその角が取れてしまう結果、断面視において、凹凸パターンの断面が矩形でなくなる。また、平面視においても、パターン層の凹凸パターンのエッジ部分は直進性を失い、鋸歯状のエッジが形成される。
【００１２】
このため、パターン層が撥水性および撥油性を有していると、パターン層と水や油との接触角が大きくなるなどの要因により、例えばフライパン等に形成したパターン層を傾斜させると、水分や油分を定位置で保持することができないという不都合を招くことになる。
【００１３】
一方、上塗り層の下に予め２次パターンの原型となるパターン層を形成しておき、パターン層の上に上塗り層を形成することにより、パターン層の凹凸パターンを上塗り層へ転写して形成させた場合は、パターン層の凹凸パターンに由来して上塗り層に形成された２次パターンのエッジ部分は、欠けたり、丸味を帯びたり又は傾斜等することがなく、断面視において、２次パターンの断面を矩形とすることができる。また、平面視においても、パターン層の２次パターンのエッジ部分は優れた直進性を有することができる。
【００１４】
このため、２次パターンの原型となる、上塗り層の下に形成されるパターン層の凹凸パターンは、当然にその断面が矩形でなければならないので、本発明では、パターン層の形成にはレジストインキ組成物が使用され、そしてパターン層は、露光、現像によって矩形断面に凹凸パターン化される。
【００１５】
このように、本発明によれば矩形断面を有する上塗り層が撥水性および撥油性を有していても、パターン層と水や油との接触角が小さくなるなどの要因により、例えばフライパン等に形成された２次パターンを有する上塗り層を傾斜させても、水分や油分を定位置で保持することができるという優れた効果を奏する。
【００１６】
なお、本発明において、「パターンの断面が矩形である」とは、ある平面層の上に形成された凹凸パターンの端面が、別言すれば凹凸パターンの上面から平面層の表面まで延びた凹凸パターンの端面（縦断面）が、凹凸パターンの上面（横断面）および平面層の表面（横断面）と略直角に交わっていることを意味している。また、凹凸パターンは、主にパターン層の断面形状に基づく用語であり、同じパターン層の平面形状に基づく用語としては線形パターンとも呼ぶこともできるので、本発明では、凹凸パターンと線形パターンは同義の用語として取り扱っている。
【００１７】
本発明では、上塗り層との層間密着性を向上させ、さらに上塗り層へ、その下部のパターン層の凹凸パターンに由来する矩形断面を有する２次パターンを形成させるため、パターン層の形成に用いるレジストインキ組成物には、少なくともフッ素樹脂粒子を配合している。層間密着性を向上させ、矩形断面を形成するのに有用なフッ素樹脂粒子としては、ポリテトラフルオロエチレン（ＰＴＦＥ）、ペルフルオロアルコキシフッ素樹脂（ＰＦＡ）または四フッ化エチレン・六フッ化プロピレン共重合体（ＦＥＰ）であることが好ましく、層間密着性は、ＦＥＰ、ＰＦＡ、ＰＴＦＥの順に良い。
【００１８】
本発明では、フッ素樹脂粒子の平均一次粒子径は１０μｍ以下であることが好ましく、また、フッ素樹脂粒子はレジストインキ組成物１００重量部に対して１〜３０重量部含まれていることが好ましい。フッ素樹脂粒子の配合量が３０重量部を超えると、フッ素樹脂粒子が凹凸パターン又は線形パターンの形状に影響を与えるため、露光によりレジスト層に形成する凹凸パターン又は線形パターンの解像性が著しく低下する。一方、フッ素樹脂粒子の配合量が実質的にゼロまたは１重量部より少なくなると、パターン層を中心とした塗膜全体の密着性が著しく低下する。
【００１９】
本発明で使用されるレジストインキ組成物には、フッ素樹脂粒子の他に、さらにアルカリ可溶光硬化性樹脂と、アクリル系共重合体からなる熱硬化性樹脂と、光反応モノマーと、光重合開始剤と、着色顔料と、分散剤と、そして消泡剤およびレベリング剤から選ばれた１種以上の添加剤を配合することができる。
【００２０】
すなわち、本発明で使用されるレジストインキ組成物は、撥水性および撥油性を有する上塗り層に断面が矩形である２次パターンを形成するために、前記上塗り層の下に配置される矩形断面の凹凸を有するパターン層を形成するためのレジストインキ組成物であって、前記レジストインキ組成物は、フッ素樹脂粒子と、アルカリ可溶光硬化性樹脂と、アクリル系共重合体からなる熱硬化性樹脂と、光反応モノマーと、光重合開始剤と、着色顔料と、分散剤と、そして消泡剤およびレベリング剤から選ばれた１種以上の添加剤を含んでいることを特徴としている。
【００２１】
光反応モノマーは、紫外線による硬化速度を調整するために用いられ、光重合開始剤は、感光アルカリ可溶ポリマーと光反応モノマーに対して紫外線によって反応し、硬化させるために用いられ、着色顔料は、耐熱による変色防止の観点からカーボンブラック又は無機顔料が用いられ、分散剤は、一般的に顔料の分散を促進させるために用いられ、そして消泡剤、レベリング剤は、一般的にハジキ、泡等を防止し、外観を良くするために用いられる。
【００２２】
１．アルカリ可溶光硬化性樹脂
本発明のアルカリ可溶型レジストインキ組成物に使用するアルカリ可溶光硬化性樹脂は、ノボラック型エポキシ樹脂、複素環式エポキシ樹脂およびビスフェノールＡ型エポキシ樹脂から選ばれた１種以上の化合物と不飽和カルボン酸との反応物を有機多塩基酸無水物と反応させることにより得られるものであれば特に限定されるものではないが、ノボラック型エポキシ樹脂と不飽和モノカルボン酸を反応させ、得られた生成物に有機多塩基酸無水物を反応させたものであることが好ましい。
【００２３】
（１）エポキシ化合物
エポキシ化合物は、２官能以上の多官能性エポキシ樹脂であればいずれでも使用可能であり、エポキシ当量は特に制限されないが、１０００以下が好ましく、１００〜５００が特に好ましい。多官能性エポキシ樹脂としては、例えばフェノールノボラック型エポキシ樹脂（三菱化学社製：ｊＥＲ１５２、ｊＥＲ１５４、新日鉄住金化学社製：ＹＤＣＮ−６３８）、クレゾールノボラック型エポキシ樹脂（新日鉄住金化学社製：ＹＤＣＮ−７００−２、ＹＤＣＮ−７００−３、ＹＤＣＮ−７００−５、ＹＤＣＮ−７００−７、ＹＤＣＮ−７００−１０、ＹＤＣＮ−７０４、ＹＤＣＮ−７０４Ａ）などのノボラック型エポキシ樹脂、ビスフェノールＡ型エポキシ樹脂（三菱化学社製：ｊＥＲ８２８、ｊＥＲ１００１、ｊＥＲ１００２、ｊＥＲ１００３、ｊＥＲ１００４、ｊＥＲ１００５）などのフェノール型エポキシ樹脂、複素環式エポキシ樹脂などが挙げられ、これらを単独または混合して用いることもできる。
【００２４】
（２）不飽和カルボン酸
不飽和カルボン酸は、例えばアクリル酸、メタクリル酸、クロトン酸、桂皮酸等を代表例とするエネルギー線に活性な不飽和結合を分子内に有するカルボン酸含有物であって、これらの１種または２種以上を用いることができる。
【００２５】
エポキシ化合物と不飽和カルボン酸との反応により得られる（メタ）アクリレート化合物は、アクリル酸を単独で反応させたものであってもよいし、メタクリル酸を単独で反応させたものであってもよく、またはアクリル酸とメタクリル酸の両方を反応させたものであってもよい。
【００２６】
エポキシ化合物とアクリル酸および／またはメタクリル酸の使用割合は、エポキシ基を全て反応させるという観点から、アクリル酸及び／またはメタクリル酸（アクリル酸とメタクリル酸の両方を用いている場合は両社の合計）を１当量以上の量で用いる必要がある。また、生成される（メタ）アクリレート化合物の保管安定性を保つこと及び過剰なアクリル酸を残存させないという観点から、エポキシ化合物のエポキシ基１当量に対して、アクリル酸および／またはメタクリル酸を１．０〜１．５当量の量で用いることが好ましい。
【００２７】
（３）反応溶媒
エポキシ化合物とアクリル酸および／またはメタクリル酸との反応は、溶媒を用いずに行ってもよいが、反応を円滑に行う観点から、不活性な有機溶媒中で行うことが好ましい。その際に用いることができる有機溶媒としては、例えばｎ−ヘキサン、ベンゼン、トルエン、キシレンなどの炭化水素系溶媒；アセトン、メチルエチルケトン、メチルイソブチルケトンなどのケトン系溶媒；酢酸エチル、酢酸ブチルなどのエステル系溶媒；ジエチルエーテル、テトラヒドロフランなどのエーテル系溶媒；ジクロロメタン、クロロホルム、四塩化炭素、１，２−ジクロロエタンなどのハロゲン系溶媒などを挙げることができ、これらの１種または２種以上を用いることができる。
【００２８】
（４）触媒
エポキシ化合物の一部のエポキシ基と、アクリル酸および／またはメタクリル酸との反応は触媒を用いずに行ってもよいが、反応速度を速くできることから、酸付加触媒を用いて行うことが好ましい。酸付加反応触媒としては、４級オニウム塩、３級アミンおよび３級ホスフィンが好ましく、これらの１種または２種以上を用いることができる。
【００２９】
４級オニウム塩の具体例としては、テトラブチルアンモニウムブロマイド、トリエチルベンジルアンモニウムクロライド、テトラブチルホスホニウムブロマイド、テトラフェニルホスホニムブロマイドなどを挙げることができる。
【００３０】
３級アミンの具体例としては、トリエチルアミン、トリブチルアミンなどのトリアルキルアミン；ジメチルベンジルアミン、ジエチルベンジルアミンなどのジアルキルアリールアミン；トリエタノールアミンなどを挙げることができる。
【００３１】
３級ホスフィンの具体例としては、トリフェニルホスフィン、トリベンジルホスフィン、トリトリルホスフィンなどのトリアリールホスフィン；トリシクロヘキシルホスフィンなどのトリシクロアルキルホスフィン；トリエチルホスフィン、トリプロピルホスフィン、トリブチルホスフィン、トリオクチルホスフィンなどトリアルキルホスフィンなどを挙げることができる。
【００３２】
上記の酸付加反応触媒は、単独で用いてもよいし、または２種以上を併用してもよい。そのなかでも、酸付加触媒としては、反応活性、ハロゲンが敬遠される点から、トリフェニルホスフィンが好ましく用いられる。
【００３３】
エポキシ基と、アクリル酸および／またはメタクリル酸との反応を、酸付加反応触媒を用いて行う場合は、酸付加触媒の使用量は、アクリル酸および／またはメタクリル酸（アクリル酸とメタクリル酸の両方を用いる場合は両者の合計）１モルに対して、０．０００１〜１．０モルであることが好ましく、０．００１〜０．１モルであることがより好ましい。
【００３４】
（５）重合禁止剤
また、エポキシ化合物にアクリル酸および／またはメタクリル酸を反応させるにあたり、重合禁止剤を添加してもまたは添加しなくてもよく、重合禁止剤を添加した場合は、反応により生成するエポキシ基含有（メタ）アクリレート化合物の重合を防ぐことができる。反応の際に使用する重合禁止剤は特に限定されるものではないが、例えばヒドロキノン、ｐ−メトキシフェノール、ｐ−ゼンゾキノン、フェノチアジン、ジブチルヒドロキシトルエンなどを挙げることができる。重合禁止剤は１種類のみを使用してもよいし、または２種以上を併用してもよい。
【００３５】
重合禁止剤を添加する場合は、アクリル酸および／またはメタクリル酸（アクリル酸とメタクリル酸の両方を用いる場合は両者の合計）１モルに対して、重合禁止剤を０．０００５〜０．００５モルの割合で添加することが好ましく、０．００１〜０．００５モルの割合で添加することがより好ましい。
【００３６】
エポキシ化合物とアクリル酸および／またはメタクリル酸などのラジカル重合性不飽和モノカルボン酸との反応方法は特に限定されず、例えば、エポキシ化合物とアクリル酸および／またはメタクリル酸を適当な反応溶媒中で加熱することにより反応させることができる。また、エポキシ化合物にアクリル酸および／またはメタクリル酸を反応させる際の温度としては、反応の促進、副生物の生成抑制などの観点から、５０〜１５０℃が好ましく、８０〜１２０℃がより好ましい。また、反応時間は、通常、４〜２０時間が好ましく、６〜１２時間がより好ましい。
【００３７】
（６）有機多塩基酸無水物
有機多塩基酸無水物は、エポキシ化合物とアクリル酸および／またはメタクリル酸などのラジカル重合性不飽和モノカルボン酸との反応で生成された水酸基に反応し、樹脂に遊離のカルボキシル基を持たせるものである。使用する有機多塩基酸無水物は特に限定されるものでなく、飽和、不飽和のいずれも使用可能である。有機多塩基酸無水物としては、飽和多塩基酸の無水物、不飽和多塩基酸の無水物が挙げられ、例えば、無水フタル酸、無水テトラヒドロフタル酸、無水ヘキサヒドロフタル酸、無水メチルテトラヒドロフタル酸、無水メチルヘキサヒドロフタル酸、無水マレイン酸、無水琥珀酸、無水イタコン酸などが挙げられ、これらの１種または２種以上用いることができる。
【００３８】
２．アクリル系共重合体からなる熱硬化性樹脂
本発明のアルカリ可溶型レジストインキ組成物において、アクリル系共重合体からなる熱硬化性樹脂は、(メタ)アクリレートモノマーとカルボキシル基を有する(メタ)アクリレートモノマーとを共重合させることにより得ることができる。アクリル系共重合体からなる熱硬化性樹脂は、得られたレジスト膜の熱による黄変などの変色を抑制するために使用される。
【００３９】
（１）(メタ)アクリレートモノマー
本発明に使用できる(メタ)アクリレートモノマーとしては、ベンジルメタクリレート、ベンジルアクリレート、シクロヘキシルアクリレート、シクロヘキシルメタクリレート、フェノキシエチルアクリレート、フェノキシエチルメタクリレート、フェノキシポリエチレングリコールアクリレート、フェノキシポリエチレングリコールメタクリレート、スチレン、ノニルフェノキシポリエチレングリコールモノアクリレート、ノニルフェノキシポリエチレングリコールモノメタクリレート、ノニルフェノキシポリプロピレンモノアクリレート、ノニルフェノキシポリプロピレンモノメタクリレート、２−ヒドロキシ−３−フェノキシプロピルアクリレート、２−アクリロイロキシエチルフタレート、２−アクリロイロキシエチル−２−ヒドロキシエチルフタレート、２−メタクリロイロキシエチル−２−ヒドロキシプロピルフタレート、メチルアクリレート、エチルアクリレート、メチルメタクリレート、エチルメタクリレート、ｎ−プロピルアクリレート、ｎ−プロピルメタクリレート、ｉ−プロピルアクリレート、ｉ−プロピルメタクリレート、ｎ−ブチルアクリレート、ｎ−ブチルメタクリレート、ｉ−ブチルアクリレート、ｉ−ブチルメタクリレート、ｓｅｃ−ブチルアクリレート、ｓｅｃ−ブチルメタクリレート、ｔｅｒｔ−ブチルアクリレート、ｔｅｒｔ−ブチルメタクリレート、２−ヒドロキシエチルアクリレート、２−ヒドロキシプロピルアクリレート、２−ヒドロキシプロピルメタクリレート、３−ヒドロキシプロピルアクリレート、３−ヒドロキシプロピルメタクリレート、２−ヒドロキシブチルアクリレート、２−ヒドロキシブチルメタクリレート、３−ヒドロキシブチルアクリレート、３−ヒドロキシブチルメタクリレート、４−ヒドロキシブチルアクリレート、４−ヒドロキシブチルメタクリレート、３−エチルヘキシルアクリレート、エチレングリコールモノアクリレート、エチレングリコールモノメタクリレート、グリセロールアクリレート、グリセロールメタクリレート、グリセリンモノアクリレート、グリセリンモノメタクリレート、ジメチルアミノエチルアクリレート、ジメチルアミノエチルメタクリレート、テトラヒドロフルフリルアクリレート、テトラヒドロフルフリルメタクリレートなどを挙げることができる。なお、メタクリレート系共重合体は、必要に応じて単独で又は２種以上を混合して使用してもよい。
【００４０】
（２）カルボキシル基を有する(メタ)アクリレートモノマー
本発明に使用できるカルボキシル基を有する(メタ)アクリレートモノマーとしては、アクリル酸、メタクリル酸の他、アクリル酸ダイマー、クロトン酸、ケイ皮酸、マレイン酸、無水マレイン酸、フマル酸、イタコン酸、無水イタコン酸、シトラコン酸、無水シトラコン酸、多塩基酸とヒドロキシアルキル（メタ）アクリレートとの反応生成物等を挙げることができる。
【００４１】
（３）重合開始剤
本発明に使用できる重合開始剤としては、２,２‘−アゾビス(２−メチルブチロニトリル)、２，２’−アゾビス−（４−メトキシ−２，４−ジメチルバレロニトリル）などのニトリル系アゾ化合物（ニトリル系アゾ系重合開始剤）；ジメチル２，２’−アゾビス（２−メチルプロピオネート）、２，２’−アゾビス（２，４，４−トリメチルペンタン）などの非ニトリル系アゾ化合物（非ニトリル系アゾ系重合開始剤）；ｔ−ヘキシルペルオキシピバレート、ｔｅｒｔ−ブチルペルオキシピバレート、３，５，５−トリメチルヘキサノイルペルオキシド、オクタノイルペルオキシド、ラウロイルペルオキシド、ステアロイルペルオキシド、１，１，３，３−テトラメチルブチルペルオキシ２−エチルヘキサノエート、サクシニックペルオキシド、２，５−ジメチル−２，５−ジ（２−エチルヘキサノイルペルオキシ）ヘキサン、１−シクロヘキシル−１−メチルエチルペルオキシ２−エチルヘキサノエート、ｔ−ヘキシルペルオキシ２−エチルヘキサノエート、４−メチルベンゾイルペルオキシド、ベンゾイルペルオキシド、１，１’−ビス−（ｔｅｒｔ−ブチルペルオキシ）シクロヘキサンなどの有機過酸化物（パーオキサイド系重合開始剤）及び過酸化水素などが挙げられる。
【００４２】
（４）溶媒
本発明に使用できる溶媒としては、メチルエチルケトン、シクロヘキサノンなどのケトン類；トルエン、キシレン、テトラメチルベンゼンなどの芳香族炭化水素類；セロソルブ、メチルセロソルブ、カルビトール、メチルカルビトール、ブチルカルビトール、プロピレングリコールモノメチルエーテル、ジプロピレングリコールモノメチルエーテル、ジプロピレングリコールモノエチルエーテル、トリエチレングリコールモノエチルエーテルなどのグリコールエーテル類；酢酸エチル、酢酸ブチル、セロソルブアセテート、ブチルセロソルブアセテート、カルビトールアセテート、ブチルカルビトールアセテート、プロピレングリコールモノメチルエーテルアセテートなどの酢酸エステル類；エタノール、プロパノール、エチレングリコール、プロピレングリコールなどのアルコール類；オクタン、デカンなどの脂肪族炭化水素；石油エーテル、石油ナフサ、水添石油ナフサ、ソルベントナフサなどの石油系溶剤が挙げられ、これらを単独で又は２種以上を組み合わせて用いることができる。また重合した後、一塩基、二塩基、多塩基酸を反応させてもよく、用いた場合は現像性を向上させることができる。
【００４３】
３．フッ素樹脂粒子
本発明のアルカリ可溶型レジストインキ組成物において、フッ素樹脂粒子は、上塗り層との層間密着性を向上させ、さらに上塗り層へ、その下部のパターン層の凹凸パターンに由来する矩形断面を有する２次パターンを形成するために使用される。層間密着性を向上させ、矩形断面を形成するのに有用なフッ素樹脂粒子としては、ポリテトラフルオロエチレン（ＰＴＦＥ）、ペルフルオロアルコキシフッ素樹脂（ＰＦＡ）または四フッ化エチレン・六フッ化プロピレン共重合体（ＦＥＰ）であることが好ましい。
【００４４】
好適なポリテトラフルオロエチレン（ＰＴＦＥ）としては、例えばダイキン工業株式会社製のＬ−２、Ｌ−５Ｆ、Ｌ−５、三井・デュポンフロロケミカル株式会社製のＴＬＰ  １０Ｆ−１、ＭＰ−１３００Ｊ、旭硝子株式会社製のＬ−１５０Ｊ、Ｌ−１７０Ｊ、Ｌ−１７２Ｊ、Ｌ−１７３Ｊ、株式会社喜多村製のＫＴＬ−２Ｎ、ＫＴＬ−８Ｎ、住友スリーエム株式会社製のＴＦ−９２０１、ＴＦ−９２０５、ＴＦ−９２０７などが挙げられる。ペルフルオロアルコキシフッ素樹脂（ＰＦＡ）としては、例えばデュポン株式会社製のＭＪ−１０２、ＭＪ−１０３、ＭＪ−１０４、ＭＪ−３０１、ＭＪ−３０２などが挙げられる。四フッ化エチレン・六フッ化プロピレン共重合体（ＦＥＰ）としては、例えば株式会社喜多村のＫＢ−０ＦＪなどが挙げられる。
【００４５】
４．光反応モノマー
光反応モノマーは、紫外線による硬化速度を調整するために用いられ、例えば、トリメチロールプロパントリアクリレート、ペンタエリスリトリールテトラアクリレート、ジペンタエリスリトールヘキサアクリレートなどのアクリレート化合物を使用することができる。
【００４６】
光反応モノマーは、レジストインキ組成物１００重量部に対して１〜３０重量部含まれていることが好ましい。光反応モノマーの配合量が３０重量部を超えると、アクリレーと化合物の乾燥性が悪いためにレジスト層を露光した時のタック性が低下し、また、紫外線による反応性が早くなり過ぎるために線形パターンの太り、線幅の拡大化が発生してレジスト層に形成する線形パターンの解像性も低下する。一方、光反応モノマーの配合量が実質的にゼロまたは１重量部より少なくなると、紫外線による反応性が進まなくなるためにレジスト層が硬化不足となり、現像時に溶解してしまうという、露光する際に必要となる感度を得られなくなる。
【００４７】
５．光重合開始剤
光重合開始剤および光重合開始助剤は、感光アルカリ可溶ポリマーと光反応モノマーに対して紫外線によって反応し、硬化させるために用いられ、光重合開始剤としては、例えばＢＡＳＦジャパン株式会社製のイルガキュア９０７、イルガキュアＴＰＯ、イルガキュア８１９、イルガキュア３６９、イルガキュア３７９、イルガキュアＯＸ０１、イルガキュアＯＸ０２などを使用することができ、また光重合開始助剤としては、ランブソンジャパン株式会社製のｓｐｅｅｄｃｕｒｅＤＥＴＸ−Ｓ、ｓｐｅｅｄｃｕｒｅＩＴＸ、ｓｐｅｅｄｃｕｒｅＣＰＴＸなどを使用することができる。
【００４８】
光重合開始剤は、レジストインキ組成物１００重量部に対して０．１〜１．０重量部含まれていることが好ましい。光重合開始剤の配合量が１．０重量部を超えると、紫外線による反応性が早くなり過ぎるために線形パターンの太り、線幅の拡大化が発生してレジスト層に形成する線形パターンの解像性が低下する。一方、光重合開始剤の配合量が実質的にゼロまたは０．１重量部より少なくなると、紫外線による反応性が進まなくなるためにレジスト層が硬化不足となり、現像時に溶解してしまうという、露光する際に必要となる感度を得られなくなる。
【００４９】
また、光重合開始助剤は、レジストインキ組成物１００重量部に対して０．０１〜０．２重量部含まれていることが好ましい。光重合開始助剤の配合量が０．２重量部を超えると、紫外線による反応性が早くなり過ぎるために線形パターンの太り、線幅の拡大化が発生してレジスト層に形成する線形パターンの解像性が低下する。一方、光重合開始助剤の配合量が実質的にゼロまたは０．０１重量部より少なくなると、紫外線による反応性が進まなくなるためにレジスト層が硬化不足となり、現像時に溶解してしまうという、露光する際に必要となる感度を得られなくなる。
【００５０】
６．着色顔料
着色顔料は、耐熱による変色防止の観点からカーボンブラック又は無機顔料が用いられ、着色顔料としてカーボンブラックを適用する場合は、ｐＨ７以下のものが分散性が良く、例えば三菱化学株式会社製の＃５、＃１０、＃２０、＃２５、＃３０、＃３０Ｌ、＃３２、＃４０、＃４４、＃４５、＃４５Ｌ、＃４７、＃５２、＃８５、＃９５、＃２６０などを使用することができる。
【００５１】
着色顔料としてカーボンブラックを配合する場合は、レジストインキ組成物１００重量部に対して０．１〜５重量部含まれていることが好ましい。カーボンブラックの配合量が５重量部を超えると、紫外線の透過が悪くなるためにレジスト層形成時の感度、解像性が低下し、また形成されたパターン層中のフッ素含有量も相対的に少なくなることから、上塗り層との層間密着性も低下する。一方、カーボンブラックの配合量が実質的にゼロまたは０．１重量部より少なくなると、紫外線による反応性が早くなり過ぎるために線形パターンの太り、線幅の拡大化が発生してレジスト層に形成する線形パターンの解像性が低下する。
【００５２】
着色顔料として無機顔料を適用する場合は、例えば白色顔料としては、塩素法ルチル型酸化チタンで石原産業株式会社製のタイペークＣＲ−５０、タイペークＣＲ−５７、タイペークＣＲ−８０、タイペークＣＲ−９０、タイペークＣＲ−９ ３、タイペークＣＲ−９５、タイペークＣＲ−９７、タイペークＣＲ−６０、タイペークＣＲ−６３、タイペークＣＲ−６７、タイペークＣＲ−５８、タイペークＣＲ−８５などを使用することができる。また、その他の無機着色顔料としては、C.I.Pigment  Black  11，26，27及び28、C.I.Pigment  Red  101、C.I.Pigment  Yellow  42及び53、C.I.Pigment  Blue  28、C.I.Pigment  Green  17及び50なども使用することができる。
【００５３】
また、着色顔料として無機顔料を配合する場合は、レジストインキ組成物１００重量部に対して１〜３０重量部含まれていることが好ましい。無機顔料の配合量が３０重量部を超えると、紫外線の透過が悪くなるためにレジスト層形成時の感度、解像性が低下し、また形成されたパターン層中のフッ素含有量も相対的に少なくなることから、上塗り層との層間密着性も低下する。一方、無機顔料の配合量が実質的にゼロまたは１重量部より少なくなると、紫外線による反応性が早くなり過ぎるために線形パターンの太り、線幅の拡大化が発生してレジスト層に形成する線形パターンの解像性が低下する。
【００５４】
７．分散剤
分散剤は、一般的に顔料の分散を促進させるために用いられる。分散剤としては酸価を有するものが好ましく、例えばビックケミー株式会社製のＡｎｔｉ−Ｔｅｒｒａ−Ｕ、Ａｎｔｉ−Ｔｅｒｒａ−Ｕ１００、Ａｎｔｉ−Ｔｅｒｒａ−２０４、Ａｎｔｉ−Ｔｅｒｒａ−２０５、Ｄｉｓｐｅｒｂｙｋ−１０１、Ｄｉｓｐｅｒｂｙｋ−１０２、Ｄｉｓｐｅｒｂｙｋ−１０６、Ｄｉｓｐｅｒｂｙｋ−１１０、Ｄｉｓｐｅｒｂｙｋ−１１１、Ｄｉｓｐｅｒｂｙｋ−１３０、Ｄｉｓｐｅｒｂｙｋ−１４０、Ｄｉｓｐｅｒｂｙｋ−１４２、Ｄｉｓｐｅｒｂｙｋ−１４５、Ｄｉｓｐｅｒｂｙｋ−１７０、Ｄｉｓｐｅｒｂｙｋ−１７１、Ｄｉｓｐｅｒｂｙｋ−１７４、Ｄｉｓｐｅｒｂｙｋ−１８０、Ｄｉｓｐｅｒｂｙｋ−２００１、Ｄｉｓｐｅｒｂｙｋ−２０２５、Ｄｉｓｐｅｒｂｙｋ−２０７０、ＢＹＫ−Ｐ１０４、ＢＹＫ−Ｐ１０４Ｓ、ＢＹＫ−Ｐ１０５、ＢＹＫ−９０７６、ＢＹＫ−２２０Ｓなどを使用することができる。
【００５５】
分散剤は、酸価が５０〜２００ｍｇＫＯＨ／ｇであることが好ましく、そしてレジストインキ組成物１００重量部に対して０〜１０重量部含まれていることがより好ましい。分散剤の配合量が１０重量部を超えると、酸価をもつ分散剤は高分子ポリマーが多く含むために乾燥性が悪く、レジスト層を露光した時のタック性が低下する。
【００５６】
８．消泡剤、レベリング剤
消泡剤、レベリング剤は、一般的にハジキ、泡等を防止し、外観を良くするために用いられ、例えばビックケミー株式会社製のＢＹＫ−ＵＶ３５００、ＢＹＫ−ＵＶ３５１０、ＢＹＫ−ＵＶ３５７０、ＢＹＫ−３５２、ＢＹＫ−３５４、ＢＹＫ−３５５、ＢＹＫ−３５６、ＢＹＫ−３５８Ｎ、ＢＹＫ−３６１Ｎ、ＢＹＫ−３９２などを使用することができる。
【００５７】
消泡剤およびレベリング剤から選ばれた１種以上の添加剤は、レジストインキ組成物１００重量部に対して０〜５重量部含まれていることが好ましい。これらの添加剤の配合量が５重量部を超えると、レジストインキ組成物の表面張力が低下し過ぎるために、最終的には上塗り層の外観にハジキ（Cissing）やヘコミ（Cratering）等の欠陥を生じる。
【００５８】
なお、ハジキ（Cissing）やヘコミ（Cratering）は塗装又は印刷工程で発生する塗膜欠陥の一つであり、塗装後から乾燥過程にかけてインキや塗液中、気液界面、もしくは被覆基材／インキ界面に低い表面張力を有する部位（汚染部位）が存在すると、そこを中心にインキがはじかれてくぼみが発生する。一般的に被覆基材の表面が見えるほどくぼんでいるものをハジキ、被覆基材の表面まで到達していないものをヘコミ（又はヘコ）と言うが、ヘコミも含めてハジキと言う場合もある。
【００５９】
９．溶剤
溶剤は、一般的に乾燥速度や粘度を調整するために用いられ、例えばプロピレングリコールモノメチルエーテルアセテートなどのエステル系溶媒、プロピレングリコールモノメチルエーテルなどのアルコール系溶媒、トルエンなどの芳香族系溶媒を使用することができる。
【００６０】
そして、本発明では、上述した矩形断面パターンの形成方法およびレジストインキ組成物を使用することにより、矩形断面の凹凸を有するパターン層は、下塗り層の上にフッ素樹脂粒子を含有するレジストインキ組成物を塗布し、乾燥させてレジスト層を形成し、そしてレジスト層を所望のパターンに露光し、現像することにより形成され、そして最終的には、矩形断面パターン（２次パターン）が形成された３コート層を有する被覆基材が提供される。
【発明の効果】
【００６１】
本発明によれば、本発明のフッ素樹脂粒子を含有するレジストインキ組成物を使用して、本発明の矩形断面パターン（２次パターン）の形成方法を利用することにより、上塗り層の下に矩形断面の凹凸を有するパターン層を形成し、前記上塗り層に断面が矩形である２次パターンを形成することができるので、上塗り層が撥水性および撥油性を有する場合であっても、水分および油分の保持機能を有する上塗り層で被覆された被覆基材を得ることができる。
【図面の簡単な説明】
【００６２】
【図１】本発明の矩形断面を有するテストパターンを示す平面図である。
【図２】本発明の実施例１及び比較例１６〜１８の被覆基材の凹凸パターンの平面写真、断面写真および親油性、親水性の評価結果を示したパターン評価図である。
【図３】本発明の矩形断面を有するパターン層の厚みとパターン幅（Ａ幅又はＬ／Ｓ）が親油性に及ぼす影響について示したグラフである。
【図４】本発明の矩形断面を有するパターン層の厚みとパターン幅（Ａ幅又はＬ／Ｓ）が親水性に及ぼす影響について示したグラフである。
【発明を実施するための形態】
【００６３】
以下、本発明の一実施形態に係る矩形断面パターンの形成方法、前記矩形断面パターンの形成方法に用いるレジストインキ組成物、前記矩形断面パターンの形成方法および前記レジストインキ組成物を用いて形成された矩形断面パターンを有する被覆基材について、図面を参照しながら詳細に説明する。なお、本発明は、以下に示される実施例に限定されるものではなく、本発明の技術的思想を逸脱しない範囲内で各種の変更が可能である。
【００６４】
１．レジストインキ組成物の作製
（１）アルカリ可溶光硬化性樹脂
温度計、攪拌器、滴下ロート、および還流冷却器を備えたフラスコに、クレゾールノボラック樹脂（新日鉄住金化学製ＹＤＣＮ−７０４、エポキシ当量＝２０８ｇ／ｅｑ）４００ｇと、溶媒としてプロピレングリコールモノメチルアセテートを２３２ｇとを加え、加熱溶解させた。続いて、これに重合禁止剤としてハイドロキノンを０．３ｇ、反応触媒としてトリフェニルホスフィンを１３ｇ加えた。この混合物を６０〜１００℃に加熱し、アクリル酸１４０ｇを徐々に滴下し、酸価が５ｍｇＫＯＨ／ｇ以下となるまで、約１０時間反応させた。この反応生成物を、６０〜９０℃にまで冷却した後、テトラヒドロ無水フタル酸を１４５ｇ、プロピレングリコールモノメチルアセテートを２３５ｇ加え、赤外吸光分析により、酸無水物の吸収ピーク（１７７０及び１８５０ｃｍ−１）が無くなるまで、約４時間反応させた。このようにして得られたプロピレングリコールモノメチルアセテート溶液は、不揮発分が６０重量％、固形物の酸価が７０ｍｇＫＯＨ／ｇであった。
【００６５】
（２）アクリル系共重合体からなる熱硬化性樹脂
還流冷却器を備えたフラスコ中にて、モノマー成分であるメタクリル酸ベンジル／メタクリル酸（重量比：０．８０／０．２０）、溶媒のジエチレングリコールモノブチルエーテル、重合開始剤のアゾビスイソブチロニトリルを窒素雰囲気下、７０〜１２０℃で１０時間反応させることにより、本合成例のアクリル系共重合体を得た。このようにして得られたポリマー溶液は、不揮発分が４０重量％、固形物の酸価が１３２ ｍｇＫＯＨ／ｇ、重量平均分子量が１９０００であった。
【００６６】
（３）実施例１〜７のレジストインキ組成物
上記アルカリ可溶光硬化性樹脂およびアクリル系共重合体からなる熱硬化性樹脂を用いて、表１に従ってフッ素樹脂粒子、光反応モノマー、光重合開始剤、着色顔料、分散剤、消泡剤およびレベリング剤を配合し攪拌を行い、ロールミルにて分散を行った後、溶剤で希釈することにより実施例１〜７のレジストインキ組成物を作製した。
【００６７】
表１に、実施例１〜７で用いたレジストインキの各組成の配合量を示す。
【表１】
2019090923.tif 000003
【００６８】
（４）比較例１〜１５のレジストインキインキ組成物
上記アルカリ可溶光硬化性樹脂およびアクリル系共重合体からなる熱硬化性樹脂を用いて、表２，３に従ってフッ素オリゴマー、体質顔料、光反応モノマー、光重合開始剤、着色顔料、分散剤、消泡剤およびレベリング剤を配合し攪拌を行い、ロールミルにて分散を行った後、溶剤で希釈することにより比較例１〜１５のレジストインキ組成物を作製した。
【００６９】
表２に、比較例１〜７で用いたレジストインキの各組成の配合量を示す。
【表２】
2019090923.tif 000004
【００７０】
表２に示されているとおり、比較例１，２のレジストインキは、フッ素樹脂粒子の代わりにフッ素オリゴマー（「Ｆ−４３０」ＤＩＣ株式会社製）、体質顔料（「Ｂ−３０」堺化学工業株式会社製）を用いたこと以外は、基本的に実施例１のレジストインキと同じ組成、略同じ配合量である。
比較例３のレジストインキは、フッ素樹脂粒子の配合量をレジストインキ組成物１００重量部に対して３４．３重量部に変更したこと以外は、基本的に実施例１のレジストインキと同じ組成、略同じ配合量である。
比較例４，５のレジストインキは、光反応モノマーの配合量をレジストインキ組成物１００重量部に対して３４．７重量部、０重量部に変更したこと以外は、基本的に実施例１のレジストインキと同じ組成、略同じ配合量である。
比較例６，７のレジストインキは、光重合開始剤の配合量をレジストインキ組成物１００重量部に対して１．２重量部、０重量部に変更したこと以外は、基本的に実施例１のレジストインキと同じ組成、略同じ配合量である。
【００７１】
なお、フッ素樹脂粒子の代わりに用いるフッ素界面活性剤は、有機高分子の末端にフッ素基を持つオリゴマー又はポリマーである。例えば、ＤＩＣ株式会社製のメガファックＦ−４３０、Ｆ−４４４、Ｆ−５５２、Ｆ−５５３、株式会社ネオス製のフタージェント２１２Ｐ、２０８Ｇ、ＦＴＸ−２１８、２２０Ｐ、２２８Ｐなどが挙げられる。また、体質顔料としては、例えば炭酸カルシウム、硫酸バリウム（「Ｂ−３０」堺化学工業株式会社製）、カオリン、タルク、シリカなどが挙げられる。
【００７２】
表３に、比較例８〜１５で用いたレジストインキの各組成の配合量を示す。
【表３】
2019090923.tif 000005
【００７３】
表３に示されているとおり、比較例８，９のレジストインキは、光重合開始助剤の配合量をレジストインキ組成物１００重量部に対して０．３重量部、０重量部に変更したこと以外は、基本的に実施例１のレジストインキと同じ組成、略同じ配合量である。
比較例１０，１１のレジストインキは、着色顔料としてのカーボンブラックの配合量をレジストインキ組成物１００重量部に対して６．６重量部、０重量部に変更したこと以外は、基本的に実施例１のレジストインキと同じ組成、略同じ配合量である。
比較例１２，１３のレジストインキは、着色顔料としての酸化チタンの配合量をレジストインキ組成物１００重量部に対して３５．７重量部、０重量部に変更したこと以外は、基本的に実施例１のレジストインキと同じ組成、略同じ配合量である。
比較例１４のレジストインキは、分散剤の配合量をレジストインキ組成物１００重量部に対して１１．３重量部に変更したこと以外は、基本的に実施例１のレジストインキと同じ組成、略同じ配合量であり、比較例１５のレジストインキは、消泡剤の配合量をレジストインキ組成物１００重量部に対して５．７重量部に変更したこと以外は、基本的に実施例１のレジストインキと同じ組成、略同じ配合量である。
【００７４】
２．凹凸パターンを有する被覆基材の作製
（１）試験片
縦７５ｍｍ×横５０ｍｍ×厚み１ｍｍのアルミニウム板をアルミナ粉にてブラスト処理することにより、試験片を準備した。
（２）下塗り層の形成
塗料としてナヴァロンＮＡＸ−１１１（オキツモ株式会社製）を用い、エアースプレー方式により塗布量１００〜１５０ｇ／ｍ２（乾燥後の膜厚１０〜１５μｍ）となるように、試験片へ塗布した。下塗り塗料を塗布した試験片を熱風乾燥炉に入れ、８０℃×１０分の条件にて予備乾燥を行うことにより、試験片の表面に下塗り層を形成した。
（３）中塗り層の形成
ａ）レジスト層の形成
表１〜３に示された実施例１〜７、比較例１〜１５のレジストインキを用い、エアースプレー方式により塗布量５０〜１５０ｇ／ｍ２（乾燥後の膜厚５〜１５μｍ）となるように、下塗り層が形成された試験片へ塗布した。レジストインキを塗布した試験片を熱風乾燥炉に入れ、８０℃×３０分の条件にて予備乾燥を行うことにより、試験片の下塗り層の上に実施例１〜７、比較例１〜１５のレジスト層を形成した。
ｂ）パターン層の形成
実施例１〜７、比較例１〜１５のレジスト層を形成した試験片を５００ｍＪ／ｃｍ２（露光機：アイグラフィックス株式会社製ＥＣＳ-４０１１ＧＸ、ランプ：メタルハライドランプＭ０４-Ｌ４１）露光し、液温３０℃の１％炭酸ナトリウムを用いて、水圧０．２５ＭＰａ・ｓの条件で６０秒間水洗することにより現像を行い、実施例１〜７、比較例１〜１５のパターン層を形成した。なお、下塗り層の上に形成したパターン層の凹凸パターンは、ラインアンドスペース（Ｌ／Ｓ）＝１／１ｍｍのマイラーフィルムを用いて、図１に示される各方形の一辺の長さ（Ａ幅）が１ｍｍであり、且つ各方形同士の間隔（Ａ幅）も１ｍｍである複数の方形の凹部（黒塗り部分）からなる凹凸パターンを形成した。
（３）上塗り層の形成
塗料としてナヴァロンＮＡ２０１（オキツモ株式会社製）を用い、エアースプレー方式により塗布量１００〜１５０ｇ／ｍ２（乾燥後の膜厚１０〜１５μｍ）となるように、パターン層が形成された試験片へ塗布した。上塗り塗料を塗布した試験片を熱風乾燥炉に入れ、８０℃×１０分の条件にて予備乾燥を行うことにより、試験片のパターン層の上に実施例１〜７、比較例１〜１５のレジスト層の上塗り層を形成した。
（４）被覆基材の作製
下塗り層、パターン層、上塗り層を形成した実施例１〜７、比較例１〜１５の試験片を熱風乾燥炉に入れ、３８０℃×２０分の条件にて焼成を行うことにより、実施例１〜７、比較例１〜１５の被覆基材を作製した。
【００７５】
３．パターン層（中塗り層）および被覆層（３コート層）の性状評価
２コート層であるパターン層（中塗り層）まで形成した実施例１〜７および比較例１〜１５の試験片の性状、被覆層（３コート層）まで形成した実施例１〜７および比較例１〜１５の被覆基材の性状を以下の試験方法によって評価した。
【００７６】
（１）パターン層（中塗り層）の性状評価方法
ａ）タック性
プレキュア後に室温まで冷却した後、ポリエステル素材で作成されたマイラーフィルムを貼り付けて露光した後、異常がないか確認を行った。
○：塗膜からフィルムを剥がした時、粘着感等の異常がない
△：塗膜からフィルムを剥がした時、若干の粘着感はあるが塗膜の剥がれ等の異常がない
×：塗膜からフィルムを剥がした時、粘着感があり塗膜の剥がれがある
【００７７】
ｂ）解像性
ラインアンドスペース（Ｌ／Ｓ、図１のＡ幅）で２００／２００、１９０／１９０、１８０／１８０、１７０／１７０、１６０／１６０、１５０／１５０、１４０／１４０、１３０／１３０、１２０／１２０、１１０／１１０、１００／１００、９０／９０、８０／８０、７０／７０、６０／６０、５０／５０、４０／４０、３０／３０、２０／２０μｍのライン部以外が銀塩で遮光されたマイラーフィルムを用いて塗膜上に貼り付け、露光し各工程を行い、レーザー顕微鏡（株式会社キーエンス製  ＶＫ-９７００）を用いて測定を行い評価した。
○：Ｌ／Ｓ  １００／１００μｍ未満まで現像できていた
△：Ｌ／Ｓ  １００／１００〜１５０／１５０μｍ未満まで現像できていた
×：Ｌ／Ｓ  １５０／１５０〜２００／２００μｍ未満まで現像できていた
【００７８】
ｃ）感度
ステップタブレット（ＳＴＯＵＦＦＥＲ  ２１−ＳＴＥＰ）を用いて、塗膜上に貼り付け、露光し各工程を行い、現像された所までの数値を読み取り評価を行った。
【００７９】
（２）被覆層（３コート層）の評価方法
ａ）外観
外観を目視にて確認行った。
〇：外観に異常が見られなかった
×：ハジキ等の異常が見られた
【００８０】
ｂ）白色度
外観を目視にて確認し、白色であるかの確認を行った。
○：白色である
△：若干黄色に変色している
×：白色ではない。
【００８１】
ｃ）密着性
ＪＩＳ Ｋ５４００ ８．５．２に準じて碁盤目状にクロスカットを入れ、次にセロハン粘着テープ（ＪＩＳ  Ｚ１５２２に規定したもの）によるテーピング剥離後の剥がれの状態を目視により確認した。その結果を次に示すように評価した。
◎：１００個のクロスカット部分のうちの全てに全く変化が見られない。
○：１００個のクロスカット部分のうち１〜１０箇所に剥がれを生じた。
△：１００個のクロスカット部分のうち１１〜５０箇所に剥がれを生じた。
×：１００個のクロスカット部分のうち５１〜１００箇所に剥がれを生じた
【００８２】
ｄ）硬度
ＪＩＳ Ｋ５４００ ８．４．２に準じて鉛筆硬度にて塗膜が破壊するまでの硬度を目視にて確認した。
【００８３】
ｅ）耐食性
ＪＩＳ Ｋ５４００  ９．１に準じて塩水噴霧試験１００時間(クロスカット有り)を行い、塗膜の状態を評価した。
○：塗膜に異常は見られない
△：塗膜に若干の異常が見られた
×：塗膜の剥がれが見られた
【００８４】
ｆ）耐熱性
２００℃の熱風乾燥炉に試験片を入れ、１００時間加熱を行った後、密着性の評価を行い確認した。
○：塗膜に異常は見られない
△：塗膜に若干の異常が見られた
×：塗膜の剥がれが見られた
【００８５】
ｇ）耐衝撃性
ＪＩＳ Ｋ５４００  ８．３．２に準じて、デュポン式  １／２ｉｎｃｈ×５００ｇ×５０ｃｍの条件で試験後、塗膜の状態を評価した。
○：塗膜に異常は見られない
△：塗膜に若干の異常が見られた
×：塗膜の剥がれが見られた
【００８６】
ｈ）耐沸騰水性
９０℃以上の沸騰水に試験片を入れ、１００時間浸漬した後、塗膜の状態を評価した。
○：塗膜に異常は見られない
△：塗膜に若干の異常が見られた
×：塗膜の剥がれが見られた
【００８７】
ｈ）耐酸性
１０％硫酸水溶液に試験片を２０℃で３０分間浸漬した後、塗膜の状態を評価した。
○：塗膜に異常は見られない
△：塗膜に若干の異常が見られた
×：塗膜の剥がれが見られた
【００８８】
ｉ）耐アルカリ性
１０％水酸化ナトリウム水溶液に試験片を２０℃で３０分浸漬した後、塗膜の状態を評価した。
○：塗膜に異常は見られない
△：塗膜に若干の異常が見られた
×：塗膜の剥がれが見られた
【００８９】
ｊ）耐溶剤性
キシレンに試験片を２０℃で１６時間浸漬した後、塗膜の状態を評価した。
○：塗膜に異常は見られない
△：塗膜に若干の異常が見られた
×：塗膜の剥がれが見られた
【００９０】
ｋ）耐摩耗性
ＪＩＳ Ｓ２０１０に準じて、塗装面を２００±５℃に加熱し２８０±２０ｇの荷重をかけ金属ヘラで摺動を１万回行った後、塗膜の状態を評価した（試験機：東和工業株式会社製  摺動試験機）。
○：塗膜に異常は見られない
△：塗膜に若干の異常が見られた
×：塗膜の剥がれが見られた
【００９１】
ｌ）離型性
ＪＩＳ Ｓ２０１０に準じて、卵・ソース・ケチャップ・砂糖等を試験片に滴下し、２５０℃／３０分加熱後、濡れ布巾等で拭いた後、塗膜の状態を評価した。
○：塗膜に異常は見られない
△：塗膜に若干の異常が見られた
×：塗膜の剥がれが見られた
【００９２】
（３）評価結果
上記の試験方法により、２コート層であるパターン層（中塗り層）まで形成した実施例１〜７、比較例１〜１５の試験片の評価結果および被覆層（３コート層）まで形成した実施例１〜７、比較例１〜１５の被覆基材の評価結果を以下の表４〜６に示す。
【００９３】
表４に、実施例１〜７の２コート層であるパターン層（中塗り層）および被覆層（３コート層）の性状評価結果を示す。
【表４】
2019090923.tif 000006
【００９４】
表５に、比較例１〜７の２コート層であるパターン層（中塗り層）および被覆層（３コート層）の性状評価結果を示す。
【表５】
2019090923.tif 000007
【００９５】
表６に、比較例８〜１５の２コート層であるパターン層（中塗り層）および被覆層（３コート層）の性状評価結果を示す。
【表６】
2019090923.tif 000008
【００９６】
実施例１〜７および比較例１〜３により、フッ素樹脂粒子は、レジストインキ組成物１００重量部に対して１〜３０重量部含まれていることが好ましい。フッ素樹脂粒子の配合量が３０重量部を超えると、フッ素樹脂粒子が凹凸パターン又は線形パターンの形状に影響を与えるため、露光によりレジスト層に形成する凹凸パターン又は線形パターンの解像性が著しく低下する。一方、フッ素樹脂粒子の配合量が実質的にゼロまたは１重量部より少なくなると、パターン層を中心とした塗膜全体の密着性が著しく低下する。
【００９７】
実施例１〜７および比較例４，５により、光反応モノマーは、レジストインキ組成物１００重量部に対して１〜３０重量部含まれていることが好ましい。光反応モノマーの配合量が３０重量部を超えると、アクリレート化合物の乾燥性が悪いためにレジスト層を露光した時のタック性が低下し、また、紫外線による反応性が早くなり過ぎるために線形パターンの太り、線幅の拡大化が発生してレジスト層に形成する線形パターンの解像性も低下する。一方、光反応モノマーの配合量が実質的にゼロまたは１重量部より少なくなると、紫外線による反応性が進まなくなるためにレジスト層が硬化不足となり、現像時に溶解してしまうという、露光する際に必要となる感度を得られなくなる。
【００９８】
実施例１〜７および比較例６，７により、光重合開始剤は、レジストインキ組成物１００重量部に対して０．１〜１．０重量部含まれていることが好ましい。光重合開始剤の配合量が１．０重量部を超えると、紫外線による反応性が早くなり過ぎるために線形パターンの太り、線幅の拡大化が発生してレジスト層に形成する線形パターンの解像性が低下する。一方、光重合開始剤の配合量が実質的にゼロまたは０．１重量部より少なくなると、紫外線による反応性が進まなくなるためにレジスト層が硬化不足となり、現像時に溶解してしまうという、露光する際に必要となる感度を得られなくなる。
【００９９】
実施例１〜７および比較例８，９により、光重合開始助剤は、レジストインキ組成物１００重量部に対して０．０１〜０．２重量部含まれていることが好ましい。光重合開始助剤の配合量が０．２重量部を超えると、紫外線による反応性が早くなり過ぎるために線形パターンの太り、線幅の拡大化が発生してレジスト層に形成する線形パターンの解像性が低下する。一方、光重合開始助剤の配合量が実質的にゼロまたは０．０１重量部より少なくなると、紫外線による反応性が進まなくなるためにレジスト層が硬化不足となり、現像時に溶解してしまうという、露光する際に必要となる感度を得られなくなる。
【０１００】
実施例１〜７および比較例１０，１１により、着色顔料としてカーボンブラックを配合する場合は、レジストインキ組成物１００重量部に対して０．１〜５重量部含まれていることが好ましい。カーボンブラックの配合量が５重量部を超えると、紫外線の透過が悪くなるためにレジスト層形成時の感度、解像性が低下し、また形成されたパターン層中のフッ素含有量も相対的に少なくなることから、上塗り層との層間密着性も低下する。一方、カーボンブラックの配合量が実質的にゼロまたは０．１重量部より少なくなると、紫外線による反応性が早くなり過ぎるために線形パターンの太り、線幅の拡大化が発生してレジスト層に形成する線形パターンの解像性が低下する。
【０１０１】
実施例１〜７および比較例１２，１３により、着色顔料として無機顔料を配合する場合は、レジストインキ組成物１００重量部に対して１〜３０重量部含まれていることが好ましい。無機顔料の配合量が３０重量部を超えると、紫外線の透過が悪くなるためにレジスト層形成時の感度、解像性が低下し、また形成されたパターン層中のフッ素含有量も相対的に少なくなることから、上塗り層との層間密着性も低下する。一方、無機顔料の配合量が実質的にゼロまたは１重量部より少なくなると、紫外線による反応性が早くなり過ぎるために線形パターンの太り、線幅の拡大化が発生してレジスト層に形成する線形パターンの解像性が低下する。
【０１０２】
実施例１〜７および比較例１４により、分散剤は、酸価が５０〜２００ｍｇＫＯＨ／ｇであることが好ましく、そしてレジストインキ組成物１００重量部に対して０〜１０重量部含まれていることがより好ましい。分散剤の配合量が１０重量部を超えると、酸価をもつ分散剤は高分子ポリマーが多く含むために乾燥性が悪く、レジスト層を露光した時のタック性が低下する。
【０１０３】
実施例１〜７および比較例１５により、消泡剤は、レジストインキ組成物１００重量部に対して０〜５重量部含まれていることが好ましい。消泡剤の配合量が５重量部を超えると、レジストインキ組成物の表面張力が低下し過ぎるために、最終的には上塗り層の外観にハジキ（Cissing）やヘコミ（Cratering）等の欠陥を生じる。
【０１０４】
４．被覆層（３コート層）のパターン形成方式の評価
上述した「２．凹凸パターンを有する被覆基材の作製」において、同じ凹凸パターンを有するが、中塗り層（パターン層）のパターン形成方式を、それぞれに露光現像方式、パット印刷方式、スクリーン印刷方式へと変更した実施例１、比較例１６、比較例１７の被覆基材と、露光現像方式であるが、凹凸パターンを有さない比較例１８の被覆基材を準備した。
【０１０５】
（１）実施例１の被覆基材
実施例１の被覆基材は、上記「２．凹凸パターンを有する被覆基材の作製」にて説明したものである。すなわち、被覆層（３コート層）の凹凸パターンは、図１に示される各方形の一辺の長さ（Ａ幅）が１ｍｍであり、且つ各方形同士の間隔（Ａ幅）も１ｍｍである中塗り層（パターン層）の凹凸パターンに基づいて形成されている。
【０１０６】
（２）比較例１６の被覆基材
比較例１６の被覆基材は、中塗り層（パターン層）の形成方式をパット印刷へ変更したこと以外は、すべて実施例１と同じ方法により作製した。
具体的には、表１に示された実施例１のレジストインキを用い、ラインアンドスペース（Ｌ／Ｓ）＝１／１ｍｍのスタンプを用いて、図１に示される各方形の一辺の長さ（Ａ幅）が１ｍｍであり、且つ各方形同士の間隔（Ａ幅）も１ｍｍである複数の方形の凹部（黒塗り部分）からなる凹凸パターンを形成した。レジストインキを塗布した試験片を熱風乾燥炉に入れ、８０℃×３０分の条件にて予備乾燥を行った後、５００ｍＪ／ｃｍ２（露光機：アイグラフィックス株式会社製ＥＣＳ-４０１１ＧＸ、ランプ：メタルハライドランプＭ０４-Ｌ４１）露光することにより、比較例１６のパターン層を形成した。
【０１０７】
（３）比較例１７の被覆基材
比較例１７の被覆基材は、中塗り層（パターン層）の形成方式をスクリーン印刷へ変更したこと以外は、すべて実施例１と同じ方法により作製した。
具体的には、表１に示された実施例１のレジストインキを用い、スクリーン（ポリエステル材１００メッシュ）を用いて、図１に示される各方形の一辺の長さ（Ａ幅）が１ｍｍであり、且つ各方形同士の間隔（Ａ幅）も１ｍｍである複数の方形の凹部（黒塗り部分）からなる凹凸パターンを形成した。レジストインキを塗布した試験片を熱風乾燥炉に入れ、８０℃×３０分の条件にて予備乾燥を行った後、５００ｍＪ／ｃｍ２（露光機：アイグラフィックス株式会社製ＥＣＳ-４０１１ＧＸ、ランプ：メタルハライドランプＭ０４-Ｌ４１）露光することにより、比較例１７のパターン層を形成した。
【０１０８】
（４）比較例１８の被覆基材
比較例１８の被覆基材は、露光現像により凹凸パターンを形成しなかったこと以外は、すべて実施例１と同じ方法により作製した。
【０１０９】
上述した実施例１、比較例１６〜１８の被覆基材の作製方法を表７に示す。
【表７】
2019090923.tif 000009
【０１１０】
（４）被覆層（３コート層）のパターン形成方式の評価
被覆層（３コート層）を形成した実施例１および比較例１６〜１８の被覆基材のパターン形成方式を以下の試験方法によって評価した。
ａ）評価方法
直進性、矩形性の評価については、実施例１および比較例１６〜１８の被覆基材において、パターン（特にエッジ部）の平面形状における直進性およびパターン（特にエッジ部）の断面形状における矩形性は、レーザー顕微鏡（株式会社キーエンス製  ＶＫ-９７００）を用いて測定を行った。
また、親油性（油分の保持機能）、親水性（水分の保持機能）の評価については、実施例１および比較例１６〜１８の被覆基材の初期重量を測定した。次に、実施例１および比較例１６〜１８の被覆基材をサラダ油又は水に浸漬した後に試験片を取り出し、垂直に立てて１０分間放置した。放置後に試験片の重量を測定し、サラダ油又は水の残存量（１０分間放置後の被覆基材の重量−被覆基材の初期重量）を算出することにより、サラダ油又は水の残存量が多いほど親油性又は親水性が良好であると評価した。
【０１１１】
ｂ）評価結果
図２に、被覆層（３コート層）を形成した実施例１および比較例１６〜１８の被覆基材の直進性、矩形性および親油性、親水性の評価結果を示す。
【０１１２】
直進性については、図２の対物レンズ２０倍を使用した平面写真より、中塗り層（パターン層）の形成方式としてスクリーン印刷方式を採用した比較例１６の被覆基材およびパット印刷方式を採用した比較例１７の被覆基材は、いずれも平面形状において被覆層に形成された凹凸パターンのエッジ部分が鋸歯状であるのに対して、中塗り層（パターン層）の形成方式として露光・現像方式を採用した実施例１の被覆基材は、凹凸パターンのエッジ部分が略直線状となっており、比較例１６，１７の被覆基材に比べて優れた直進性を有していることが判った。
【０１１３】
また、矩形性については、同じく図２の対物レンズ２０倍を使用した断面写真より、比較例１６，１７の被覆基材は、断面形状においても被覆層に形成された凹凸パターンのエッジ部分が欠けたり、丸味を帯びたり、或いは傾斜面を形成すること等により凹凸パターンの断面が矩形でないのに対して、実施例１の被覆基材は、凹凸パターンのエッジ部分が欠けたり、丸味を帯びたり、或いは傾斜面を形成することがなく、凹凸パターンの断面が矩形となっていることが判った。なお、ここで「パターンの断面が矩形である」とは、中塗り層（パターン層）の端面（縦断面）が、中塗り層（パターン層）の上面（横断面）および下塗り層（中塗り層の下部層）の表面（横断面）と略直角に交わる態様を意味している。
【０１１４】
親油性、親水性については、中塗り層（パターン層）の形成方式として露光・現像方式を採用した実施例１の被覆基材は、中塗り層（パターン層）の形成方式としてスクリーン印刷方式を採用した比較例１６の被覆基材、パット印刷方式を採用した比較例１７の被覆基材および凹凸パターンを形成しなかった比較例１８の被覆基材に比べて、約１５〜５０倍の高い親油性（油分の保持機能）および約１３〜２６倍の高い親水性（水分の保持機能）を有していることが判った。
【０１１５】
このように、表面層が撥水性および撥油性有する組成の塗膜であるにも拘らず、実施例１の被覆基材が比較例１６〜１８の比較基材に比べて高い親油性（油分の保持機能）および高い親水性（水分の保持機能）を有する詳細な理由は定かではないが、例えば被覆層（３コート層）が高い直進性および矩形断面を有することにより、水や油との接触角が小さくなっていること等が考えられる。
【０１１６】
５．被覆層（３コート層）のパターン形状による親油性、親水性の評価
被覆層（３コート層）の凹凸パターンは、図１に示される各方形の一辺の長さがＡｍｍであり、且つ各方形同士の間隔もＡｍｍ（この長さと間隔の比を「ラインアンドスペース（Ｌ／Ｓ）」と呼ぶこともある。）である凹凸パターンを中塗り層（パターン層）に形成することにより形作られている。
【０１１７】
このため、上記「２．凹凸パターンを有する被覆基材の作製」の中で述べた実施例１の被覆基材において、パターン幅（Ａ幅）を１ｍｍピッチで１〜１０ｍｍまで、そして中塗り層（パターン層）の厚みを５，１０，１５μｍと変更することにより、被覆層（３コート層）の凹凸パターン形状（Ａ幅の大きさ）が親油性（油分の保持機能）および親水性（水分の保持機能）に及ぼす影響について評価した。なお、親油性および親水性の評価方法は、上記「（４）被覆層（３コート層）のパターン形成方式の評価」の中に記載した親油性および親水性の評価方法と同じである。
【０１１８】
表８に、被覆層（３コート層）の凹凸パターンのラインアンドスペース（図１のＡ幅）の違いによる親油性および親水性の評価結果を示す。
【表８】
2019090923.tif 000010
【０１１９】
表８に示される被覆層（３コート層）を有する被覆基材の中で、図３には、中塗り層（パターン層）の厚みが５，１０，１５μｍの場合におけるパターン幅（Ａ幅）が親油性に及ぼす影響について示されており、図４には、中塗り層（パターン層）の厚みが５，１０，１５μｍの場合におけるパターン幅（Ａ幅）が親水性に及ぼす影響について示されている。
【０１２０】
親油性（サラダ油残存量）については、表８及び図３より、凹凸パターンのＡ幅（ラインアンドスペース）が小さいほど高くなる傾向にあるが、Ａ幅が約４ｍｍより小さい領域では、その変化率（勾配）は小さくなることが判った。また、親油性は中塗り層（パターン層）の膜厚が厚いほど、別言すれば凹凸パターンの深さが深いほど高くなることが判った。
【０１２１】
また、親水性（水残存量）については、表８及び図４より、凹凸パターンのＡ幅（ラインアンドスペース）が小さいほど高くなる傾向にあり、特にＡ幅が約７ｍｍより小さい領域では、中塗り層（パターン層）の膜厚が厚いほど親水性（水残存量）の変化率（勾配）が大きくなることが判った。逆に言えば、凹凸パターンのＡ幅が約１０ｍｍに達すると親水性は著しく低下し、殆ど有効に水分を保持することができなくなることが判った。また、親水性も中塗り層（パターン層）の膜厚が厚いほど、別言すれば凹凸パターンの深さが深いほど高くなるが、Ａ幅が約７ｍｍより小さい領域では、中塗り層（パターン層）の膜厚の違いによる差が大きくなる傾向にあることが判った。
【０１２２】
６．被覆層（３コート層）のパターン形状による耐摩耗性の評価
上述したように、被覆層（３コート層）における凹凸パターンのパターン幅（Ａ幅）が小さいほど優れた親油性および親水性を得られたことから、パターン幅（Ａ幅）が１ｍｍである実施例１の被覆基材とパターン幅（Ａ幅）が０．５ｍｍである実施例８の被覆基材を準備し、さらに凹凸パターンを形成しなかった上述の比較例１８の被覆基材を準備して、それらの被覆基材にサラダ油を滴下した場合の被覆層（３コート層）の耐摩耗性について評価した。
【０１２３】
実施例１の被覆基材は、上記「２．凹凸パターンを有する被覆基材の作製」にて説明したものである。すなわち、実施例１の被覆層（３コート層）の凹凸パターンのパターン幅（Ａ幅）は１ｍｍである。実施例８の被覆基材は、パターン幅（Ａ幅）が０．５ｍｍであること以外は、すべて実施例１と同じ条件で作製した被覆基材である。また、比較例１８の被覆基材は、上記「４．被覆層（３コート層）のパターン形成方式の評価」にて説明したものであり、被覆層（３コート層）には凹凸パターンが形成されていない。
【０１２４】
実施例１，８の被覆基材および比較例１８の被覆基材の耐摩耗性の評価は、各被覆基材にサラダ油を滴下した後、表面性試験機（神東科学株式会社製  荷重：０．１ｋｇｆ、移動速度：４２００ｍｍ／ｍｉｎ、移動距離：２０ｍｍ、相手材：ＳＵＳφ１０ｍｍ球）を用いて、試験初期と、１００００回往復後の摩擦係数を測定することにより評価を行った。その結果を下記の表９に示す。
【表９】
2019090923.tif 000011
【０１２５】
表９より、実施例１，８の被覆基材は、摩耗試験後においても比較例１８の被覆基材に比べて摩擦係数が小さく、優れた耐摩耗性を有していることが判った。また、パターン幅（Ａ幅）が０．５ｍｍ実施例８の被覆基材は、試験初期の摩擦係数に対する摩耗試験後の摩擦係数の変化率が、パターン幅（Ａ幅）が１ｍｍ実施例１の被覆基材よりも小さいことから、極めて高い親油性（油分保持機能）を有していることが判った。
【図１】
2019090923.tif 000012
【図２】
2019090923.tif 000013
【図３】
2019090923.tif 000014
【図４】
2019090923.tif 000015